КОМПОЗИЦИЯ, ПРИГОДНАЯ ДЛЯ ТОНКОСТЕННЫХ ИЗДЕЛИЙ, ПОЛУЧАЕМЫХ ЛИТЬЕМ ПОД ДАВЛЕНИЕМ

1. Композиция, пригодная для получения изделий, получаемых литьем под давлением, имеющих толщину стенок в пределах между 500 мкм и 2,0 мм, содержащая смесь из:
(A) от 2 до 15 мас.% сополимера пропилена-этилена, имеющего по существу изотактические последовательности пропилена, сополимер пропилена-этилена содержит:
(1) по меньшей мере, 75 мас.% единиц, получаемых из пропилена, и от 11 до 18 мас.% единиц, получаемых из этилена;
(2) сополимер пропилена-этилена, имеющий скорость течения расплава от 4 до 30 г/10 мин; и
(B) от 85 до 98 мас.% неупорядоченного сополимера полипропилена, имеющего содержание этилена от 2,5 до 5,0 мас.%, скорость течения расплава от 25 до 130 г/10 мин, где скорость течения расплава для смеси составляет от 20 до 130 г/10 мин;
(C) от 500 до 2500 мас. ч./млн. масс добавки зародышеобразователя/просветлителя по отношению к массе неупорядоченного сополимера полипропилена (В),
где скорость течения расплава композиции составляет от 20 до 125 г/10 мин и где секция изделия, получаемого литьем под давлением, толщиной 1,6 мм демонстрирует:
(1) ударную прочность при определении с помощью падающего заостренного груза при комнатной температуре (23°C) согласно ISO 6603, по меньшей мере, 7,5 Дж/мм;
(2) прочность на разрыв согласно ISO 527 в пределах между 20 и 30 МПа;
(3) ударную прочность при определении с помощью падающего заостренного груза при 0°C согласно ISO 6603, по меньшей мере, от 0,43 до 0,75 Дж/мм; и
(4) значение матовости меньшее, чем 50%, согласно ASTM 1003.
2. Композиция по п.1, в которой секция толщиной 1,6 мм демонстрирует низкое побеление под нагружением.
3. Композиция по п.1, в которой сополимер пропилена-этилена имеет распределение молекулярных масс (Mw/Mn) меньше, чем 3,5.
4. Композиция по п.1, в которой добавка зародышеобразователя/просветлителя представляет собой зародышеобразователь/просветлитель типа сорбита.
5. Композиция по п.4, в которой зародышеобразователь/просветлитель выбирают из группы, состоящей из Geniset MD-LM-30 (1,3,2,4-ди(метилбензилиден)сорбита) и Millad 3988 (1,2,3,4-ди-мета, пара-метилбензилиденсорбита).
6. Композиция по п.4, в которой зародышеобразователь/просветлитель присутствует при уровне в пределах между 800 и 2500 мас. ч./млн. по отношению к массе неупорядоченного сополимера полипропилена в композиции.
7. Композиция по п.4, в которой зародышеобразователь/просветлитель присутствует при уровне в пределах между 1700 и 2200 мас. ч./млн. по отношению к массе неупорядоченного сополимера полипропилена в композиции.
8. Композиция по п.1, в которой сополимер пропилена-этилена имеет скорость течения расплава от 5 до 26 г/10 мин.
9. Композиция по п.1, в которой неупорядоченный сополимер полипропилена содержит 3-4 процента массовых единиц, получаемых из этилена.
10. Композиция по п.1, в которой неупорядоченный сополимер полипропилена имеет скорость течения расплава от 30 до 60 г/10 мин.
11. Композиция по п.9, в которой неупорядоченный сополимер полипропилена имеет скорость течения расплава от 40 до 50 г/10 мин.
12. Композиция по п.1, в которой композиция содержит от 4 до 10 мас.% сополимера пропилена-этилена.
13. Композиция по п.1, в которой секция образца, получаемого литьем под давлением, толщиной 1,5 мм демонстрирует:
(1) ударную прочность при определении с помощью падающего заостренного груза при комнатной температуре (23°C) от 7,5 до 15 Дж/мм;
(2) ударную прочность при определении с помощью падающего заостренного груза при 0°C от 0,45 до 0,75 Дж/мм; и
(3) значение для матовости меньшее, чем 48% согласно ASTM 1003.
14. Композиция по любому из пп.1-13, композиция дополнительно содержит гомогенный интерполимер этилена - альфа олефина.
15. Композиция по п.14, в которой гомогенный интерполимер этилена - альфа олефина присутствует в пределах между 3 и 25 мас.% по отношению к массе сополимера пропилена-этилена и гомогенного интерполимера этилена - альфа олефина.
16. Тонкостенное изделие, получаемое литьем под давлением, имеющее минимальную толщину стенок в пределах между 500 мкм и 2,0 мм, содержащее композицию п.15.
17. Изделие, получаемое литьем под давлением по п.16, в котором изделия включает в себя решетчатые контейнеры, коробки, ведра, посудные изделия, мебель, стаканчики для питья, колпаки и крышки.